(57)【要約】【課題】保管時において縁部からの粘着剤のはみ出しを効果的に防止することができるとともに、曲面部に貼付した際の端部の浮きを抑制でき、低温環境下での粘着力に優れた粘着シートを提供すること、また、前記粘着シートを効率よく製造することができる粘着シートの製造方法を提供すること。【解決手段】本発明の粘着シートは、基材と、エマルジョン系粘着剤を含む材料で構成された粘着剤層とを備える粘着シートであって、前記エマルジョン系粘着剤は、アクリル系共重合体を含み、かつ、前記アクリル系共重合体１００質量部に対し、ロジン系タッキファイヤーを０．５質量部以上５．５質量部以下、石油系タッキファイヤーを１．０質量部以上１５質量部以下、スチレン系タッキファイヤーを０．５質量部以上１５質量部以下の割合で内包する粒子を含有していることを特徴とする。【選択図】なし【特許請求の範囲】
【請求項１】
基材と、エマルジョン系粘着剤を含む材料で構成された粘着剤層とを備える粘着シートであって、
前記エマルジョン系粘着剤は、アクリル系共重合体を含み、かつ、前記アクリル系共重合体１００質量部に対し、ロジン系タッキファイヤーを０．５質量部以上５．５質量部以下、石油系タッキファイヤーを１．０質量部以上１５質量部以下、スチレン系タッキファイヤーを０．５質量部以上１５質量部以下の割合で内包する粒子を含有していることを特徴とする粘着シート。
【請求項２】
前記スチレン系タッキファイヤーは、α−メチルスチレン系タッキファイヤーである請求項１に記載の粘着シート。
【請求項３】
前記スチレン系タッキファイヤーの軟化点は、８０℃以上１５０℃以下である請求項１または２に記載の粘着シート。
【請求項４】
前記粘着剤層は、外添されたロジン系タッキファイヤーエマルジョンをさらに含んでいる請求項１ないし３のいずれか１項に記載の粘着シート。
【請求項５】
前記アクリル系共重合体１００質量部に対する前記外添されたロジン系タッキファイヤーエマルジョンの含有量が１．０質量部以上８．０質量部以下である請求項４に記載の粘着シート。
【請求項６】
アクリル系重合性化合物、ロジン系タッキファイヤー、石油系タッキファイヤーおよびスチレン系タッキファイヤーを含む液状原料組成物中において、前記アクリル系重合性化合物を乳化重合させて、前記アクリル系共重合体および前記タッキファイヤーを内包する粒子を形成する乳化重合工程と、
前記粒子を含む液状の粘着剤組成物を用いて粘着剤層を形成する粘着剤層形成工程とを有し、
前記液状原料組成物が、前記アクリル系重合性化合物１００質量部に対し、前記ロジン系タッキファイヤーを０．５質量部以上５．５質量部以下、前記石油系タッキファイヤーを１．０質量部以上１５質量部以下、前記スチレン系タッキファイヤーを０．５質量部以上１５質量部以下の割合で含んでいることを特徴とする粘着シートの製造方法。
【請求項７】
前記乳化重合工程の後に、外添タッキファイヤーとして、ロジン系タッキファイヤーエマルジョンを添加する外添工程をさらに有する請求項６に記載の粘着シートの製造方法。
【請求項８】
前記アクリル系重合性化合物１００質量部に対する前記外添タッキファイヤーの添加量が１．０質量部以上８．０質量部以下である請求項７に記載の粘着シートの製造方法。
【請求項９】
前記粘着剤層形成工程は、前記液状の粘着剤組成物を基材上に供給して行う請求項６ないし８のいずれか１項に記載の粘着シートの製造方法。
【請求項１０】
前記粘着剤層形成工程は、前記液状の粘着剤組成物を剥離ライナー上に供給して行い、
前記粘着剤層形成工程の後に、前記粘着剤層を基材に転写する転写工程をさらに有する請求項６ないし８のいずれか１項に記載の粘着シートの製造方法。
【発明の詳細な説明】
【技術分野】
【０００１】
本発明は、粘着シートおよび粘着シートの製造方法に関する。
【背景技術】
【０００２】
粘着シートは、一般に、粘着剤層と、粘着剤層を支持する基材とを有している。
そして、粘着シートの製造時において粘着剤層形成用の組成物を塗工する際に有機溶剤の揮発が無く環境衛生や安全面について問題が無いため、粘着剤層を構成する粘着剤として、エマルジョン系粘着剤を用いた粘着シートが注目されている（例えば、特許文献１参照）。
【０００３】
粘着シートとしては、ロール状に巻き取られた状態で保管されるものや、複数枚の粘着シートが積層して保管されるものがある。
【０００４】
しかしながら、従来においては、このような状態で保管した場合に、縁部から粘着剤がはみ出すという問題を生じることがあった。このような問題は、エマルジョン系粘着剤で構成された粘着剤層を有する粘着シートにおいて、特に顕著に発生していた。
【０００５】
このような問題を防止するために、粘着剤層の組成を調整した場合、粘着力が不足し、例えば、曲面に対する粘着力や、低温環境下での粘着力が不十分になることがあった。
【先行技術文献】
【特許文献】
【０００６】
【特許文献１】特開２００５−２２０２９５号公報
【発明の概要】
【発明が解決しようとする課題】
【０００７】
本発明の目的は、保管時において縁部からの粘着剤のはみ出しを効果的に防止することができるとともに、曲面部に貼付した際の端部の浮きを抑制でき、低温環境下での粘着力に優れた粘着シートを提供すること、また、前記粘着シートを効率よく製造することができる粘着シートの製造方法を提供することにある。
【課題を解決するための手段】
【０００８】
このような目的は、下記（１）〜（１０）に記載の本発明により達成される。
（１）  基材と、エマルジョン系粘着剤を含む材料で構成された粘着剤層とを備える粘着シートであって、
前記エマルジョン系粘着剤は、アクリル系共重合体を含み、かつ、前記アクリル系共重合体１００質量部に対し、ロジン系タッキファイヤーを０．５質量部以上５．５質量部以下、石油系タッキファイヤーを１．０質量部以上１５質量部以下、スチレン系タッキファイヤーを０．５質量部以上１５質量部以下の割合で内包する粒子を含有していることを特徴とする粘着シート。
【０００９】
（２）  前記スチレン系タッキファイヤーは、α−メチルスチレン系タッキファイヤーである上記（１）に記載の粘着シート。
【００１０】
（３）  前記スチレン系タッキファイヤーの軟化点は、８０℃以上１５０℃以下である上記（１）または（２）に記載の粘着シート。
【００１１】
（４）  前記粘着剤層は、外添されたロジン系タッキファイヤーエマルジョンをさらに含んでいる上記（１）ないし（３）のいずれかに記載の粘着シート。
【００１２】
（５）  前記アクリル系共重合体１００質量部に対する前記外添されたロジン系タッキファイヤーエマルジョンの含有量が１．０質量部以上８．０質量部以下である上記（４）に記載の粘着シート。
【００１３】
（６）  アクリル系重合性化合物、ロジン系タッキファイヤー、石油系タッキファイヤーおよびスチレン系タッキファイヤーを含む液状原料組成物中において、前記アクリル系重合性化合物を乳化重合させて、前記アクリル系共重合体および前記タッキファイヤーを内包する粒子を形成する乳化重合工程と、
前記粒子を含む液状の粘着剤組成物を用いて粘着剤層を形成する粘着剤層形成工程とを有し、
前記液状原料組成物が、前記アクリル系重合性化合物１００質量部に対し、前記ロジン系タッキファイヤーを０．５質量部以上５．５質量部以下、前記石油系タッキファイヤーを１．０質量部以上１５質量部以下、前記スチレン系タッキファイヤーを０．５質量部以上１５質量部以下の割合で含んでいることを特徴とする粘着シートの製造方法。
【００１４】
（７）  前記乳化重合工程の後に、外添タッキファイヤーとして、ロジン系タッキファイヤーエマルジョンを添加する外添工程をさらに有する上記（６）に記載の粘着シートの製造方法。
【００１５】
（８）  前記アクリル系重合性化合物１００質量部に対する前記外添タッキファイヤーの添加量が１．０質量部以上８．０質量部以下である上記（７）に記載の粘着シートの製造方法。
【００１６】
（９）  前記粘着剤層形成工程は、前記液状の粘着剤組成物を基材上に供給して行う上記（６）ないし（８）のいずれかに記載の粘着シートの製造方法。
【００１７】
（１０）  前記粘着剤層形成工程は、前記液状の粘着剤組成物を剥離ライナー上に供給して行い、
前記粘着剤層形成工程の後に、前記粘着剤層を基材に転写する転写工程をさらに有する上記（６）ないし（８）のいずれかに記載の粘着シートの製造方法。
【発明の効果】
【００１８】
本発明によれば、保管時において縁部からの粘着剤のはみ出しを効果的に防止することができるとともに、曲面部に貼付した際の端部の浮きを抑制でき、低温環境下での粘着力に優れた粘着シートを提供すること、また、前記粘着シートを効率よく製造することができる粘着シートの製造方法を提供することができる。
【図面の簡単な説明】
【００１９】
【図１】図１は、本発明の粘着シートの好適な実施形態を示す模式的な縦断面図である。
【図２】図２は、粘着剤のはみ出し防止性の評価に用いる試験用シートの形状を示すための模式的な平面図である。
【発明を実施するための形態】
【００２０】
以下、本発明の好適な実施形態について詳細に説明する。
［粘着シート］
図１は、本発明の粘着シートの好適な実施形態を示す模式的な縦断面図である。
【００２１】
本発明の粘着シート１０は、基材１と、エマルジョン系粘着剤を含む材料で構成された粘着剤層２とを備えている。
【００２２】
そして、粘着剤層２を構成するエマルジョン系粘着剤は、アクリル系共重合体を含み、かつ、前記アクリル系共重合体１００質量部に対し、ロジン系タッキファイヤーを０．５質量部以上５．５質量部以下、石油系タッキファイヤーを１．０質量部以上１５質量部以下、スチレン系タッキファイヤーを０．５質量部以上１５質量部以下の割合で内包する粒子を含有している。
【００２３】
このような構成を満足することにより、保管時における縁部からの粘着剤のはみ出しを効果的に防止することができるとともに、曲面部（例えば、曲率半径が２０ｍｍ以下の曲面部）に貼付した際の粘着シート１０の浮きを抑制でき、低温環境下（例えば、１５℃以下）での粘着力を優れたものとすることができる。
【００２４】
なお、粘着剤層２は、複数個の粒子を含む場合、各タッキファイヤーの含有量は、これら複数個の粒子についての含有量の平均値（複数個の粒子の集合体全体としての含有量）が、前記の条件を満足していればよい。
【００２５】
これに対し、前述したような条件を満たさない場合は、満足のいく結果が得られない。
例えば、粘着剤層に含まれる粒子が内包するロジン系タッキファイヤーの含有量が前記下限値未満である場合には、常温（例えば、２０℃以上３０℃以下。以下同様。）における粘着シートの被着体に対する粘着力を十分に優れたものとすることが困難になる。また、アクリル系共重合体を乳化重合する際に分子量が高くなり過ぎ、粘着剤層の被着体への濡れ性が得られなくなるため、低温環境下での粘着シートの被着体に対する粘着力を十分に優れたものとすることが困難になる。
【００２６】
また、粘着剤層に含まれる粒子が内包するロジン系タッキファイヤーの含有量が前記上限値を超える場合には、アクリル系共重合体を乳化重合する際に、ロジン系タッキファイヤーの連鎖移動反応の影響によりアクリル系共重合体の分子量が下がり、粘着シートの保管時（特に、ロール状に巻き取られた状態での保管時や複数枚（例えば、１００枚以上）の粘着シートを積層した状態での保管時等、熱や圧力（例えば、３０℃以上の温度環境かつ０．２ＭＰａ以上の圧力）が加わった状態での保管時）における、粘着シートの縁部からの粘着剤のはみ出しが生じやすくなる。
【００２７】
また、粘着剤層に含まれる粒子が内包する石油系タッキファイヤーの含有量が前記下限値未満である場合には、常温環境下や低温環境下での粘着シートの被着体に対する粘着力を十分に優れたものとすることが困難になる。
【００２８】
また、粘着剤層に含まれる粒子が内包する石油系タッキファイヤーの含有量が前記上限値を超える場合には、粘着シートを高温多湿環境下にて保管した後にアクリル系共重合体と石油系タッキファイヤーが層分離し、常温や低温の環境下にて粘着シートの被着体に対する粘着力を十分に優れたものとすることが困難になるという問題を生じやすくなる。
【００２９】
また、粘着剤層に含まれる粒子が内包するスチレン系タッキファイヤーの含有量が前記下限値未満である場合には、粘着シートを曲面部（被着体の曲面部）に貼付した際に端部の浮きが発生し易くなる。
【００３０】
また、粘着剤層に含まれる粒子が内包するスチレン系タッキファイヤーの含有量が前記上限値を超える場合には、粘着剤層の弾性率が上昇して、低温環境下での粘着剤層の被着体への濡れ性が得られなくなるため、低温環境下での粘着シートの被着体に対する粘着力を十分に優れたものとすることが困難になる。
【００３１】
また、粘着剤層がロジン系タッキファイヤーを前述したような含有量で含有していたとしても、ロジン系タッキファイヤーが粒子内に内包されていない場合には、アクリル系共重合体を乳化重合する際に分子量が高くなり過ぎ、低温環境下での粘着剤層の被着体への濡れ性が不十分となり、低温環境下での粘着シートの被着体に対する粘着力を十分に優れたものとすることが困難になる。
【００３２】
＜１＞基材
基材１は、粘着剤層２を支持する機能を有するものである。
基材１は、例えば、緻密なフィルム状、織布、不織布、紙、多孔質体等、いかなる形態のものであってもよい。
【００３３】
基材１の構成材料は、特に限定されず、例えば、樹脂材料、金属材料、パルプ等の植物性繊維等が挙げられるが、樹脂材料が好適に用いられる。
【００３４】
基材１を構成する樹脂材料としては、例えば、ポリエチレン、ポリプロピレン、エチレン・プロピレン共重合体等のポリオレフィン；ポリエチレンテレフタレート（ＰＥＴ）、ポリブチレンテレフタレート、ポリエチレンナフタレート等のポリエステル；アセテート樹脂、アクリロニトリル−ブタジエン−スチレン共重合（ＡＢＳ）樹脂、ポリスチレン、ポリ塩化ビニル、ポリアミド、ポリエステルアミド、ポリエーテル、ポリイミド、ポリアミドイミド、ポリ−ｐ−フェニレンスルフィド、ポリエーテルエステル等が挙げられ、これらから選択される１種または２種以上を組み合わせて用いることができる。また、基材１としては、ポリオレフィンまたはポリエステルからなる合成紙を用いてもよい。
【００３５】
また、基材１は、前述した以外の成分を含むものであってもよい。このような成分としては、例えば、染料、顔料等の着色剤、アニリド系、フェノール系等の酸化防止剤、ベンゾフェノン系、ベンゾトリアゾール系等の紫外線吸収剤、光安定剤、改質剤、防錆剤、充填剤、表面潤滑剤、腐食防止剤、耐熱安定剤、滑剤、帯電防止剤、重合禁止剤、架橋剤、触媒、可塑剤、レベリング剤、増粘剤、軟化剤、分散剤等が挙げられる。
【００３６】
また、基材１は、単層より構成されるものであってもよいし、複数の層を備える積層体であってもよい。また、基材１は、例えば、厚さ方向に組成が傾斜的に変化する傾斜材料で構成されたものであってもよい。
【００３７】
基材１は、例えば、粘着剤層２との密着性を向上させる等の目的で、表面処理が施されたものであってもよい。
このような表面処理としては、例えば、プライマー塗布、コロナ処理等が挙げられる。
【００３８】
基材１の厚さは、特に限定されないが、１５μｍ以上３００μｍ以下であるのが好ましく、２０μｍ以上７５μｍ以下であるのがより好ましい。
【００３９】
＜２＞粘着剤層
粘着剤層２は、粘着シート１０を被着体に貼付する際に、当該被着体に接触する部位である。
前述したように、粘着剤層２は、エマルジョン系粘着剤を含む材料で構成されている。
【００４０】
＜２−１＞エマルジョン系粘着剤
粘着剤層２を構成するエマルジョン系粘着剤は、アクリル系共重合体を含み、かつ、ロジン系タッキファイヤー、石油系タッキファイヤーおよびスチレン系タッキファイヤーを所定の割合で内包する粒子を含有している。
【００４１】
本発明において、エマルジョン系粘着剤とは、水性溶媒に非水溶性粘着剤（粘着性高分子化合物）が微粒子状に分散したエマルジョンのことを言う。非水溶性粘着剤としては、例えば、アクリル系粘着剤、ゴム系粘着剤、シリコーン系粘着剤、エチレン−酢酸ビニル共重合物、ポリビニルエーテル、ポリビニルエステル等が挙げられる。
【００４２】
エマルジョン系粘着剤は、粘着剤（粘着性高分子化合物）のモノマーを乳化重合することにより好適に製造することができる。該乳化重合においては、水性溶媒中でモノマーとともに乳化剤（界面活性剤）、重合開始剤を混合して、重合反応を進行させることにより水分散型の重合体（エマルジョン）を得ることができる。
【００４３】
エマルジョン系粘着剤の粒子の平均粒径は、５０ｎｍ以上１０００ｎｍ以下であるのが好ましく、１００ｎｍ以上８００ｎｍ以下であるのがより好ましい。
【００４４】
平均粒径が小さすぎると、粒子の表面を覆う乳化剤の働きが強くなり、粘着力が低下したり粘着剤層２と基材１との密着性が低下する。また、平均粒径が大きすぎると、粒子間の隙間が大きくなり、隙間に水分が入り易くなることから、粘着シート１０を湿度が高い環境で使用した際に白化しやすくなる。
なお、本明細書において、平均粒径とは、体積基準の平均粒径をいう。
【００４５】
＜２−１−１＞アクリル系共重合体
エマルジョン系粘着剤を構成するアクリル系共重合体は、例えば、２種以上のアクリル系重合性化合物を乳化重合して共重合体を得ることによって製造することができる。
【００４６】
アクリル系重合性化合物としては、例えば、ブチルアクリレート、ｎ−ヘキシルアクリレート、２−エチルヘキシルアクリレート、メチル（メタ）アクリレート、エチルアクリレート、イソオクチルアクリレート、ラウリルメタクリレート、２−メトキシエチルアクリレート、２−（２−エトキシエトキシ）エチルアクリレート、イソデシルアクリレート、トリデシルアクリレート、トリデシルメタクリレート、シクロヘキシルアクリレート、イソボルニルアクリレート、（メタ）アクリル酸、クロトン酸、フマル酸、イタコン酸、マレイン酸、シトラコン酸、２−カルボキシエチルメタクリレート、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、ビニルアルコール、アリルアルコール、（メタ）アクリルアミド、Ｎ，Ｎ−ジメチル（メタ）アクリルアミド、Ｎ−ブチル（メタ）アクリルアミド、Ｎ−メチロール（メタ）アクリルアミド、Ｎ−メチロールプロパン（メタ）アクリルアミド、Ｎ−メトキシメチル（メタ）アクリルアミド、Ｎ−ブトキシメチル（メタ）アクリルアミド、（メタ）アクリレートモノマー、第２級アミノ基含有（メタ）アクリレートモノマー、第３級アミノ基含有（メタ）アクリレートモノマー、アミド基を形成する窒素原子上に３級アミノ基を含有する置換基が結合した第３級アミノ基含有Ｎ−置換（メタ）アクリルアミドモノマー、グリシジル（メタ）アクリレート、メチルグリシジル（メタ）アクリレート、アリルグリシジルエーテル、アクリロニトリル、メタクリロニトリル、ジアセトン（メタ）アクリルアミド、アセトン（メタ）アクリレート、ビニルメチルケトン、ビニルエチルケトン、アリルアセトアセテート、ビニルアセテート、スチレン、アセトアセチル（メタ）アクリレート、Ｎ−ビニル−２−ピロリドン、Ｎ−メチルビニルピロリドン、Ｎ−ビニルピペリドン、Ｎ−ビニルピペラジン、Ｎ−ビニルピラジン、Ｎ−ビニルピロール、Ｎ−ビニルイミダゾール、Ｎ−ビニルモルホリン、Ｎ−ビニルカプロラクタム、Ｎ−（メタ）アクリロイルモルホリン、３−（メタ）アクリロキシプロピルトリメトキシシラン、３−（メタ）アクリロキシプロピルトリエトキシシラン、３−アクリロキシプロピルトリエトキシシラン、３−（メタ）アクリロキシプロピルメチルジメトキシシラン、３−（メタ）アクリロキシプロピルメチルジエトキシシラン２−（アセトアセトキシ）エチル（メタ）アクリレート、２−（メタ）アクリロキシエチルトリメトキシシラン、２−（メタ）アクリロキシエチルトリエトキシシラン、γ−（メタ）アクリロキシプロピルトリクロロシラン、γ−（メタ）アクリロキシプロピルメチルジクロロシラン、γ−（メタ）アクリロキシプロピルジメチルクロロシラン、γ−（メタ）アクリロキシプロピルトリプロピオキシシラン、γ−（メタ）アクリロキシプロピルメチルジプロピオキシシラン、γ−（メタ）アクリロキシプロピルトリブトキシシラン、メタ）アクリロキシペンチルトリメトキシシラン、（メタ）アクリロキシヘキシルトリメトキシシラン、（メタ）アクリロキシヘキシルトリエトキシシラン、（メタ）アクリロキシオクチルトリメトキシシラン、（メタ）アクリロキシデシルトリメトキシシラン、（メタ）アクリロキシドデシルトリメトキシシラン、（メタ）アクリロキシオクタデシルトリメトキシシラン、ビニルトリメトキシシラン、ビニルトリエトキシシラン、ビニルトリプロポキシシラン、ビニルメチルジメトキシシラン、ビニルメチルジエトキシシラン、ビニルメチルジプロポキシシラン、アジピン酸ジヒドラジド、トリメチロールプロパン、エチレンジオキシメタンフェタミン等が挙げられる。
【００４７】
粘着剤層２を構成するアクリル系共重合体は、架橋剤により架橋された構造を有していてもよい。
【００４８】
粘着剤層２中におけるアクリル系共重合体の含有率は、６０質量％以上９５質量％以下であるのが好ましく、７０質量％以上９０質量％以下であるのがより好ましい。
【００４９】
これにより、粘着シート１０の保管時における縁部からの粘着剤のはみ出しをより効果的に防止することができるとともに、曲面部に貼付した際の端部の浮きを抑制でき、常温や低温環境下での粘着力をより向上させることができる。
【００５０】
＜２−１−２＞ロジン系タッキファイヤー
前述したように、粘着剤層２を構成するエマルジョン系粘着剤の粒子中には、ロジン系タッキファイヤーが所定の割合で含まれている。
これにより、粘着シート１０の被着体に対する粘着力を向上させることができる。
【００５１】
前述したように、粘着剤層２を構成するエマルジョン系粘着剤において、アクリル系共重合体１００質量部に対するロジン系タッキファイヤーの含有量は、０．５質量部以上５．５質量部以下であればよいが、１．０質量部以上５．０質量部以下であるのが好ましく、１．５質量部以上４．５質量部以下であるのがより好ましく、１．７質量部以上４．０質量部以下であるのがさらに好ましい。
これにより、前述したような効果がより顕著に発揮される。
【００５２】
ロジン系タッキファイヤーとしては、例えば、ガムロジン、ウッドロジン、トール油ロジン等のロジン系樹脂や、重合ロジン、不均化ロジン、水素化ロジン、強化ロジン、ロジンエステル、重合ロジンエステル、ロジンフェノール、不均化ロジンエステル、水素化ロジンエステル等のロジン誘導体が使用でき、エステル化に使用する多価アルコールとしてはエチレングリコール、ジエチレングリコール、グリセリン、ペンタエリスリトール等が使用できる。また、これらから選択される１種または２種以上を組み合わせて用いることができる。
【００５３】
中でも、ロジン系タッキファイヤーとして、ロジンエステルおよび水素化ロジンエステルのうち少なくとも一方を含んでいるのが好ましい。
【００５４】
これにより、粘着シート１０の被着体に対する粘着力をさらに向上させることができる。
【００５５】
なお、粘着剤層２を構成するエマルジョン系粘着剤の粒子中に、複数種のロジン系タッキファイヤーを含む場合、これらの含有量の和が、前述した条件を満足していればよい。
【００５６】
また、粘着剤層２は、粒子内に内包されたロジン系タッキファイヤーに加え、外添されたロジン系タッキファイヤーエマルジョン（粘着剤層２中であって前記粒子外の領域に存在するロジン系タッキファイヤーエマルジョン）をさらに含んでいるのが好ましい。
【００５７】
ロジン系タッキファイヤーエマルジョンの市販品としては、例えば、ハリマ化成社製のハリエスターＳＫ−５０８Ｈ、ＳＫ−８１６Ｅ、ＳＫ−３８５ＮＳ、ＳＫ−２１８ＮＳ、ＳＫ−３７０Ｎ、ＳＫ０３２３ＮＳ等、荒川化学工業社製のスーパーエステルＥ−７２０、Ｅ−７３０−５５、Ｅ−７８８、Ｅ−９００−ＮＴ、Ｅ−８６５、Ｅ−８６５ＮＴ、ＮＳ−１００Ｈ、ＮＳ−１２１等を挙げられる。
【００５８】
これにより、粘着シート１０を曲面部（被着体の曲面部）に貼付した際の、粘着シート１０の浮きをより効果的に抑制することができる。また、粘着シート１０の保管時（特に、３０℃以上の温度環境かつロール状に巻き取られた状態での保管時や複数枚の粘着シート１０を積層した状態での保管時等、圧力が加わった状態での保管時）における、粘着シート１０の縁部からの粘着剤のはみ出しをより効果的に防止することができる。
【００５９】
前記アクリル系共重合体１００質量部に対する外添されたロジン系タッキファイヤーエマルジョン（粘着剤層２中であって前記粒子外の領域に存在するロジン系タッキファイヤーエマルジョン）の含有量は、１．０質量部以上８．０質量部以下であるのが好ましく、２．０質量部以上７．０質量部以下であるのがより好ましく、３．０質量部以上６．０質量部以下であるのがさらに好ましい。
【００６０】
これにより、粘着シート１０の被着体に対する粘着力をさらに向上させ、粘着シート１０の保管時における粘着シート１０の縁部からの粘着剤のはみ出しをさらに効果的に防止することができるとともに、低温環境下での粘着シートの被着体に対する粘着力をより優れたものとすることができる。
【００６１】
これに対し、外添されたロジン系タッキファイヤーエマルジョンの含有量が前記下限値未満であると、粘着シート１０を曲面部（被着体の曲面部）に貼付した際に、粘着シート１０の端部が曲面部から浮きやすくなる可能性がある。また、粘着シート１０の保管時（特に、３０℃以上の温度環境でロール状に巻き取られた状態での保管時や複数枚（例えば、１００枚以上）の粘着シート１０を積層した状態での保管時等、圧力（例えば、０．２ＭＰａ以上の圧力）が加わった状態での保管時）における、粘着シート１０の縁部からの粘着剤のはみ出しが生じやすくなる。
【００６２】
また、外添されたロジン系タッキファイヤーエマルジョンの含有量が前記上限値を超えると、粘着剤層２の弾性率が上昇して、低温環境下での粘着剤層２の被着体への濡れ性が低下し、低温環境下での粘着シート１０の被着体に対する粘着力が低下する。
【００６３】
＜２−１−３＞石油系タッキファイヤー
前述したように、粘着剤層２を構成するエマルジョン系粘着剤の粒子中には、石油系タッキファイヤーが所定の割合で含まれている。
【００６４】
これにより、低温環境下での粘着シート１０の被着体に対する粘着力を向上させることができる。
【００６５】
前述したように、粘着剤層２を構成するエマルジョン系粘着剤において、アクリル系共重合体１００質量部に対する石油系タッキファイヤーの含有量は、１．０質量部以上１５質量部以下であればよいが、１．５質量部以上１３質量部以下であるのが好ましく、２．０質量部以上１０質量部以下であるのがより好ましく、３．０質量部以上８．０質量部以下であるのがさらに好ましい。
これにより、前述したような効果がより顕著に発揮される。
【００６６】
石油系タッキファイヤーとしては、例えば、Ｃ５系石油樹脂、Ｃ９系石油樹脂、Ｃ５−Ｃ９共重合系石油樹脂、クマロン樹脂、クマロン−インデン系樹脂、ピュアモノマー樹脂、ジシクロペンタジエン系石油樹脂およびこれらの水素化物等の石油系樹脂等が挙げられ、これらから選択される１種または２種以上を組み合わせて用いることができる。
【００６７】
中でも、石油系タッキファイヤーとして、Ｃ５系石油樹脂またはＣ９系石油樹脂を含んでいるのが好ましい。
【００６８】
これにより、常温環境下や低温環境下での粘着シート１０の被着体に対する粘着力をさらに向上させることができる。
【００６９】
なお、粘着剤層２を構成するエマルジョン系粘着剤の粒子中に、複数種の石油系タッキファイヤーを含む場合、これらの含有量の和が、前述した条件を満足していればよい。
【００７０】
また、粘着剤層２は、粒子内に内包された石油系タッキファイヤーに加え、外添された石油系タッキファイヤーエマルジョン（粘着剤層２中であって前記粒子外の領域に存在する石油系タッキファイヤーエマルジョン）をさらに含んでいてもよい。
【００７１】
＜２−１−４＞スチレン系タッキファイヤー
前述したように、粘着剤層２を構成するエマルジョン系粘着剤の粒子中には、スチレン系タッキファイヤーが所定の割合で含まれている。
【００７２】
これにより、粘着シート１０を曲面部（被着体の曲面部）に貼付した際の、粘着シート１０の端部の浮きを効果的に抑制することができる。
【００７３】
前述したように、粘着剤層２を構成するエマルジョン系粘着剤において、アクリル系共重合体１００質量部に対するスチレン系タッキファイヤーの含有量は、０．５質量部以上１５質量部以下であればよいが、０．７質量部以上１３質量部以下であるのが好ましく、１．０質量部以上１０質量部以下であるのがより好ましく、１．２質量部以上５．０質量部以下であるのがさらに好ましい。
これにより、前述したような効果がより顕著に発揮される。
【００７４】
スチレン系タッキファイヤーは、分子内にスチレンまたはその置換構造を有する化合物をモノマー単位として含むものであればよい。
【００７５】
スチレン系タッキファイヤーとしては、例えば、α−メチルスチレン系タッキファイヤー（α−メチルスチレン単独重合体、スチレン／α−メチルスチレン共重合体、スチレン／α−メチルスチレン／脂肪族系モノマー共重合体等のα−メチルスチレンをモノマー単位として含むタッキファイヤー）、スチレン単独重合体、スチレン／脂肪族系モノマー共重合体、２−メチルスチレン、３−メチルスチレン、４−メチルスチレン、２−メトキシスチレン、３−メトキシスチレン、４−メトキシスチレン、４−ｔ−ブトキシスチレン、４−ｔ−ブトキシ−α−メチルスチレン、４−（２−エチル−２−プロポキシ）スチレン、α−メチルスチレン、４−（２−エチル−２−プロポキシ）−α−メチルスチレン、４−（１−エトキシエトキシ）スチレン、４−（１−エトキシエトキシ）−α−メチルスチレン、１−ブチルスチレン、１−クロロ−４−イソプロペニルベンゼン、４−（２−ｔ−エトキシカルボニルエチルオキシ）スチレン、４−（２−ｔ−ブトキシカルボニルエチルオキシ）スチレン、４−（２−ｔ−ブトキシカルボニルプロピルオキシ）スチレン等のスチレン系芳香族ビニル系化合物類等が挙げられ、これらから選択される１種または２種以上を組み合わせて用いることができる。
【００７６】
中でも、スチレン系タッキファイヤーとして、α−メチルスチレン系タッキファイヤーを含んでいるのが好ましい。
【００７７】
これにより、粘着シート１０を曲面部（被着体の曲面部）に貼付した際の、粘着シート１０の端部の浮きをより効果的に抑制することができる。
【００７８】
なお、粘着剤層２を構成するエマルジョン系粘着剤の粒子中に、複数種のスチレン系タッキファイヤーを含む場合、これらの含有量の和が、前述した条件を満足していればよい。
【００７９】
また、粘着剤層２は、粒子内に内包されたスチレン系タッキファイヤーに加え、外添されたスチレン系タッキファイヤーエマルジョン（粘着剤層２中であって前記粒子外の領域に存在するスチレン系タッキファイヤーエマルジョン）をさらに含んでいてもよい。
【００８０】
スチレン系タッキファイヤーの軟化点は、８０℃以上１５０℃以下であるのが好ましく、９０℃以上１４０℃以下であるのがより好ましく、１００℃以上１３０℃以下であるのがさらに好ましい。
【００８１】
これにより、曲面部（被着体の曲面部）に貼付した際の、粘着シート１０の端部の浮きをより効果的に抑制することができる。
なお、「軟化点」は、ＪＩＳ  Ｋ２２０７：１９９６に準拠して測定した値である。
【００８２】
＜２−２＞その他の成分
粘着剤層２は、上記以外の成分（その他の成分）を含んでいてもよい。
【００８３】
このような成分（その他の成分）としては、例えば、アクリル系共重合体（アクリル系粘着剤）以外の粘着剤成分（例えば、ウレタン系粘着剤、ゴム系粘着剤、ポリエステル系粘着剤、シリコーン系粘着剤、およびポリビニルエーテル系粘着剤等）、上記以外のタッキファイヤー、染料、顔料等の着色剤、アニリド系、フェノール系等の酸化防止剤、ベンゾフェノン系、ベンゾトリアゾール系等の紫外線吸収剤、光安定剤、改質剤、防錆剤、スメクタイト、カオリン、タルク、マイカ、バーミキュライト、パイロフィライト、炭酸カルシウム、酸化チタン等の充填剤、難燃剤、加水分解防止剤、表面潤滑剤、腐食防止剤、耐熱安定剤、滑剤、ウレタン樹脂以外の粘着剤（樹脂材料）、帯電防止剤、重合禁止剤、触媒、可塑剤、レベリング剤、増粘剤、軟化剤、分散剤、消泡剤等が挙げられる。
【００８４】
ただし、粘着剤層中におけるその他の成分の含有率は、２０質量％以下であるのが好ましく、１０質量％以下であるのがより好ましく、５質量％以下であるのがさらに好ましい。
【００８５】
前記のようなその他の成分は、粘着剤層２中において、前記粒子に内包されていてもよいし、前記粒子の外部の領域に含まれていてもよい。
【００８６】
粘着剤層２の厚さは、５μｍ以上５０μｍ以下であるのが好ましく、７μｍ以上４０μｍ以下であるのがより好ましく、１０μｍ以上３０μｍ以下であるのがさらに好ましい。
【００８７】
粘着シート１０の用途は、特に限定されないが、例えば、粘着ラベル（特に、低温環境下（例えば、１５℃以下の環境下）で使用される粘着ラベルや、曲面部（例えば、曲率半径が２０ｍｍ以下の曲面部）に貼着して用いられる粘着ラベルや、高温多湿環境下や水中で使用される粘着ラベル等）等が挙げられる。
【００８８】
［粘着シートの製造方法］
次に、本発明の粘着シートの製造方法について説明する。
【００８９】
本発明の粘着シートの製造方法は、アクリル系重合性化合物、ロジン系タッキファイヤー、石油系タッキファイヤーおよびスチレン系タッキファイヤーを含む液状原料組成物中において、前記アクリル系重合性化合物を乳化重合させて、前記タッキファイヤーを内包する粒子を形成する乳化重合工程と、前記粒子を含む液状の粘着剤組成物（以下、「液状粘着剤組成物」とも言う）を用いて粘着剤層を形成する粘着剤層形成工程とを有している。
【００９０】
そして、前記液状原料組成物として、前記アクリル系重合性化合物１００質量部に対し、前記ロジン系タッキファイヤーを０．５質量部以上５．５質量部以下、前記石油系タッキファイヤーを１．０質量部以上１５質量部以下、前記スチレン系タッキファイヤーを０．５質量部以上１５質量部以下の割合で含む組成物を用いる。
【００９１】
これにより、前述したような粘着シート（すなわち、保管時において縁部からの粘着剤のはみ出しを効果的に防止することができるとともに、曲面部（例えば、曲率半径が２０ｍｍ以下の曲面）に貼付した際に端部からの浮きが少なく、常温や低温環境下（例えば、１５℃以下）での粘着力に優れた粘着シート）を効率よく製造することができる。
【００９２】
＜液状原料組成物＞
本発明の製造方法では、液状原料組成物として、アクリル系重合性化合物１００質量部に対し、ロジン系タッキファイヤーを０．５質量部以上５．５質量部以下、石油系タッキファイヤーを１．０質量部以上１５質量部以下、スチレン系タッキファイヤーを０．５質量部以上１５質量部以下の割合で含む組成物を用いる。
【００９３】
これにより、前述したような優れた特性を有する粘着シートをより確実に、かつ効率よく製造することができる。
【００９４】
液状原料組成物中における、アクリル系重合性化合物１００質量部に対するロジン系タッキファイヤーの含有量は、０．５質量部以上５．５質量部以下であるのが好ましいが、１．０質量部以上５．０質量部以下であるのがより好ましく、１．５質量部以上４．５質量部以下であるのがさらに好ましく、１．７質量部以上４．０質量部以下であるのがもっとも好ましい。
これにより、前述したような効果がより顕著に発揮される。
【００９５】
液状原料組成物中における、アクリル系重合性化合物１００質量部に対する石油系タッキファイヤーの含有量は、１．０質量部以上１５質量部以下であるのが好ましいが、１．５質量部以上１３質量部以下であるのがより好ましく、２．０質量部以上１０質量部以下であるのがさらに好ましく、３．０質量部以上８．０質量部以下であるのがもっとも好ましい。
これにより、前述したような効果がより顕著に発揮される。
【００９６】
液状原料組成物中における、アクリル系共重合体１００質量部に対するスチレン系タッキファイヤーの含有量は、０．５質量部以上１５質量部以下であるのが好ましいが、０．７質量部以上１３質量部以下であるのがより好ましく、１．０質量部以上１０質量部以下であるのがさらに好ましく、１．２質量部以上５．０質量部以下であるのがもっとも好ましい。
これにより、前述したような効果がより顕著に発揮される。
【００９７】
液状原料組成物は、通常、上記以外の成分として、乳化剤（界面活性剤）、重合開始剤、重合調整剤、増粘剤、中和剤、可塑剤、レベリング剤、防腐剤、消泡剤、さらには、水等の水性溶媒やトルエン等の有機溶剤を含んでいる。
これにより、以下に詳述する乳化重合工程での反応を好適に進行させることができる。
【００９８】
なお、後に詳述する乳化重合工程中または乳化重合工程に先立って、複数種の組成物を混合して、混合された組成物（液状原料組成物）が上記のような条件を満足するようにしてもよい。
【００９９】
また、液状原料組成物中に含まれる各成分は、粘着剤層２を構成する成分として前述したのと同様の条件を満足するのが好ましい。
【０１００】
＜乳化重合工程＞
乳化重合工程では、前述した液状原料組成物を乳化重合反応させることにより、エマルジョン系粘着剤を形成する。
【０１０１】
本工程での反応温度は、特に限定されないが、例えば、６０℃以上１２０℃以下であるのが好ましく、７０℃以上１００℃以下であるのがより好ましい。
【０１０２】
これにより、不本意に未反応の原料が残存したり、不本意な副反応が過剰に進行してしまったりすることをより効果的に防止しつつ、粘着シート１０の生産性をより向上させることができる。
【０１０３】
本工程での反応時間は、特に限定されないが、例えば、６０分間以上６００分間以下であるのが好ましく、１２０分間以上５４０分間以下であるのがより好ましい。
【０１０４】
これにより、不本意に未反応の原料が残存することをより効果的に防止しつつ、粘着シート１０の生産性をより向上させることができる。
【０１０５】
＜外添工程＞
例えば、粘着剤層２を、粒子に内包されていない成分を含むものとして形成する場合、乳化重合工程の後に、当該成分を乳化重合液に添加する外添工程を有していてもよい。
【０１０６】
より具体的には、乳化重合工程の後に、外添タッキファイヤーとして、公知の方法により乳化処理されたロジン系タッキファイヤーエマルジョンを添加する外添工程をさらに有していてもよい。
【０１０７】
これにより、粘着シート１０を曲面部（被着体の曲面部）に貼付した際の、粘着シート１０の端部の浮きをより効果的に抑制することができる。また、粘着シート１０の保管時（特に、ロール状に巻き取られた状態での保管時や複数枚の粘着シート１０を積層した状態での保管時等、圧力が加わった状態での保管時）における、粘着シート１０の縁部からの粘着剤のはみ出しをより効果的に防止することができる。
【０１０８】
乳化重合工程の後に、外添タッキファイヤーとしてロジン系タッキファイヤーエマルジョンを添加する場合、乳化重合工程で投入されたアクリル系重合性化合物１００質量部に対する外添タッキファイヤーの添加量は、１．０質量部以上８．０質量部以下であるのが好ましく、２．０質量部以上７．０質量部以下であるのがより好ましく、３．０質量部以上６．０質量部以下であるのがさらに好ましい。
【０１０９】
これにより、製造される粘着シート１０の常温における被着体に対する粘着力をさらに向上させ、粘着シート１０を曲面部（被着体の曲面部）に貼付した際の、粘着シート１０の端部の浮きをさらに効果的に抑制することができ、粘着シート１０の保管時における粘着シート１０の縁部からの粘着剤のはみ出しをさらに効果的に防止することができるとともに、低温環境下での粘着シートの被着体に対する粘着力が低下するという問題の発生をより効果的に防止することができる。
【０１１０】
＜粘着剤層形成工程＞
粘着剤層形成工程では、前述した液状粘着剤組成物を用いて粘着剤層２を形成する。
【０１１１】
粘着剤層２は、基材１上に直接形成してもよいし、いったん剥離ライナー上に形成し、その後、基材１に貼り合せて、粘着シート１０を製造してもよい。
【０１１２】
以下、粘着剤層２を基材１上に直接形成する場合について説明する。
まず、前述したような基材１を用意する。
【０１１３】
そして、基材１上に、乳化重合工程（さらには、必要に応じて外添工程）を経て得られた粘着剤組成物（液状粘着剤組成物）を付与し、粘着剤層２を形成する。
【０１１４】
粘着剤組成物（塗工液）の付与は、例えば、ロールコート、グラビアコート、リバースコート、ロールブラッシュ、スプレーコート、ナイフコート、ダイコート、バーコート等の各種塗布法により行うことができる。
塗工液の塗膜を乾燥し固化させることにより、粘着剤層２を形成することができる。
【０１１５】
粘着剤層２は、塗工液としての粘着剤組成物と異なる組成を有するものであってもよい。例えば、粘着剤組成物を塗工した後、含まれる溶媒を除去してもよいし、硬化反応、架橋反応を進行させることにより、重合度、架橋度を異なるものとしてもよい。
【０１１６】
また、粘着剤層２の形成に際して、粘着剤組成物と他の成分とを混合して、塗工液を調整してもよい。例えば、粘着剤層２の形成に際して、粘着剤組成物と溶媒とを混合してもよい。
【０１１７】
塗工液は塗工可能なものであればよく、塗工液における固形分濃度は、特に限定されないが、２０質量％以上８０質量％以下であるのが好ましく、４０質量％以上６０質量％以下であるのがより好ましい。
【０１１８】
塗工液の乾燥温度は、７０℃以上１２０℃以下であるのが好ましい。
これにより、構成材料の不本意な変性劣化等をより効果的に防止しつつ、粘着シート１０の生産性をより優れたものとすることができる。
【０１１９】
＜転写工程＞
液状の粘着剤組成物を剥離ライナー上に供給して粘着剤層２を形成する場合、その後、粘着剤層２を基材１に転写する転写工程をさらに行う。
【０１２０】
以上、本発明の好適な実施形態について説明したが、本発明は、これらに限定されるものではない。
【０１２１】
例えば、本発明に係る粘着シートは、基材と粘着剤層との間に、少なくとも１層の中間層を有するものであってもよい。
【０１２２】
また、本発明に係る粘着シートは、基材の粘着剤層に対向する面とは反対の面側に、少なくとも１層の被覆層を有するものであってもよい。例えば、基材の粘着剤層に対向する面とは反対の面側は、印刷層が設けられていてもよい。また、印刷層との密着性を向上させるために、印刷用コート層等が設けられていてもよい。また、粘着シートの表面を保護する等の機能を有するコート層が設けられていてもよい。
【０１２３】
また、本発明に係る粘着シートにおいては、粘着剤層の表面（基材に対向する面とは反対側の面）が剥離ライナーで保護されていてもよい。
【実施例】
【０１２４】
以下に具体的な実施例をあげて本発明をさらに詳しく説明するが、本発明はこれら実施例のみに限定されるものではない。なお、以下の説明において、特に温度条件を示していない処理は、室温（２３℃）、相対湿度５０％において行ったものである。また、各種測定条件についても特に温度条件を示していないものは、室温（２３℃）、相対湿度５０％における数値である。
【０１２５】
［１］粘着シートの製造
（実施例１）
２−エチルヘキシルアクリレート７０質量部、メチルアクリレート２５質量部、２−ヒドロキシエチルメタクリレート３質量部、アクリル酸２質量部からなるアクリル系重合性化合物と、ロジン系タッキファイヤーとしての荒川化学工業社製「ペンセルＤ−１２５」（軟化点：１２０−１３０℃）２質量部と、石油系タッキファイヤーとしての日本ゼオン社製「クイントンＡ１００」（軟化点：１００℃）５質量部と、スチレン系タッキファイヤー（α−メチルスチレン系タッキファイヤー）としてのクレイトン社製「Ｓｙｌｖａｒｅｓ ＳＡ１２０」（軟化点：１２０℃）２質量部とを、攪拌機、温度計、還流冷却器、滴下ロートを有する反応容器に投入して約３０℃に保ちながら、３０分間攪拌し溶解させた。
【０１２６】
上記成分を均質に溶解させた後、アニオン系反応性乳化剤０．６質量部をイオン交換水５７質量部に分散させた分散液を加え、３０分間攪拌して、アクリル系重合性化合物とタッキファイヤーを含む乳化物を作製した。
【０１２７】
別途、攪拌機、還流冷却器、温度計、窒素導入管及び滴下ロートを備えた反応容器に脱イオン水４０質量部を投入し、窒素を流入させながら、反応容器内の温度を８０℃まで昇温させ、濃度が５質量％になるように過硫酸カリウム４質量部を仕込んで溶解させた。この中に予め調製した前記乳化物を約８０℃に保ちながら３時間かけて滴下した。
【０１２８】
乳化物の滴下と並行して濃度５質量％の過硫酸カリウム水溶液４質量部を滴下して反応容器内の温度を８０〜８３℃に保持しながら３時間攪拌して乳化重合を行なった。
【０１２９】
滴下終了後、１時間目および２時間目に、それぞれ過硫酸カリウム１質量部ずつ添加して重合を完結させ、同温度で３時間熟成した後室温に冷却した。
【０１３０】
次いで、ｐＨが８．０になるように２５質量％アンモニア水を加えて調整し、さらに外添ロジン系タッキファイヤーエマルジョンとしての荒川化学工業社製「スーパーエステルＥ−７３０−５５」（ロジン系タッキファイヤーの軟化点１２５℃、固形分濃度５５質量％）を固形分として５質量部添加してエマルション型粘着剤を得た。
【０１３１】
これにより、アクリル系共重合体を含み、かつ、当該アクリル系共重合体１００質量部に対し、ロジン系タッキファイヤーを２．０質量部、石油系タッキファイヤーを５．０質量部、スチレン系タッキファイヤーを２．０質量部の割合で内包する粒子を含有するとともに、外添されたロジン系タッキファイヤーエマルジョン（前記粒子に内包されていないロジン系タッキファイヤーエマルジョン）を前記アクリル系共重合体１００質量部に対して５．０質量部含むエマルジョン系粘着剤を得た。
【０１３２】
エマルジョン系粘着剤を、剥離ライナー上に乾燥後の厚さが２０μｍになるように塗布し、９０℃で１分間乾燥させたのち、厚さ５０μｍのポリエチレンテレフタレートフィルムに貼り合わせて、粘着シートを作製した。
【０１３３】
その後、温度２３℃の環境下で１日間養生して、基材、粘着剤層および剥離ライナーがこの順で積層されてなる粘着シートを得た。
【０１３４】
（実施例２〜１０）
粘着剤層を構成するエマルジョン系粘着剤の構成を表１に示すように変更した以外は、実施例１と同様にして粘着シートを製造した。
【０１３５】
（比較例１〜６）
粘着剤層を構成するエマルジョン系粘着剤の構成を表１に示すように変更した以外は、実施例１と同様にして粘着シートを製造した。
【０１３６】
前記各実施例および各比較例の粘着シートの粘着剤層の構成を表１にまとめて示した。なお、表１中、ロジン系タッキファイヤーとしての荒川化学工業社製「ペンセルＤ−１２５」を「Ｒ１」、石油系タッキファイヤーとしての日本ゼオン社製「クイントンＡ１００」を「Ｏ１」、スチレン系タッキファイヤー（α−メチルスチレン系タッキファイヤー）としてのクレイトン社製「Ｓｙｌｖａｒｅｓ ＳＡ１２０」（軟化点：１２０℃）を「Ｓ１」、スチレン系タッキファイヤー（スチレン単独重合体）としてのヤスハラケミカル社製「ＹＳレジンＳＸ１００」（軟化点：１００℃）を「Ｓ２」、ロジン系タッキファイヤーエマルジョンとしての荒川化学工業社製「スーパーエステルＥ−７３０−５５」を「Ｒ２」と示した。また、表１中、各タッキファイヤーの含有量は、アクリル系重合性化合物１００質量部に対する相対的な含有量として示した。なお、「軟化点」は、ＪＩＳ  Ｋ２２０７：１９９６に準拠して測定した値である。
【０１３７】
【表１】
2019156986.tif 000002
【０１３８】
［２］評価
［２．１］粘着剤のはみ出し防止性
前記各実施例および各比較例の粘着シートから、それぞれ、中央部分に２０ｍｍの幅で基材と粘着剤層が剥離ライナーの上に残存するように、左右の部分から基材と粘着剤層のみを切り取り、試験用シートを作製した（図２参照。図２において、斜線部が、基材と粘着剤層が切り取られ、剥離ライナーが露出した部分である。）。
【０１３９】
その後、試験用シートの上に厚さ５０μｍのポリエチレンテレフタレート（ＰＥＴ）フィルムを重ね合わせ、４０℃の雰囲気下、０．２５ＭＰａの圧力で２４時間プレス試験を行った。２４時間後の粘着剤のはみ出し具合を目視にて観察し、下記の基準で粘着剤のはみ出し防止性を評価した。
【０１４０】
Ａ：粘着剤のはみ出し量が０．２ｍｍ未満である。
Ｂ：粘着剤のはみ出し量が０．２ｍｍ以上０．４ｍｍ未満である。
Ｃ：粘着剤のはみ出し量が０．４ｍｍ以上０．６ｍｍ未満である。
Ｄ：粘着剤のはみ出し量が０．６ｍｍ以上０．８ｍｍ未満である。
Ｅ：粘着剤のはみ出し量が０．８ｍｍ以上である。
【０１４１】
［２．２］曲面部に貼付した際の浮き防止性
前記各実施例および各比較例の粘着シート（剥離ライナーで保護された状態の粘着シート）について、幅２５ｍｍ×長さ２２ｍｍの大きさに切断し、それぞれ複数の試験片を得た。
【０１４２】
前記各実施例および各比較例の粘着シートの試験片を、ポリプロピレン製で直径１０ｍｍの丸棒（被着体）の周面（曲率半径５ｍｍ）に貼着した。
【０１４３】
６０℃ｄｒｙの環境下で７日間放置した後、試験片の両端部から浮きを生じている部位の長さを求め、以下の基準に従い評価した。
【０１４４】
Ａ：両端部の浮きを生じている部位の長さの和が２ｍｍ未満である。
Ｂ：両端部の浮きを生じている部位の長さの和が２ｍｍ以上５ｍｍ未満である。
Ｃ：両端部の浮きを生じている部位の長さの和が５ｍｍ以上７ｍｍ未満である。
Ｄ：両端部の浮きを生じている部位の長さの和が７ｍｍ以上１０ｍｍ未満である。
Ｅ：両端部の浮きを生じている部位の長さの和が１０ｍｍ以上である。
【０１４５】
［２．３］室温環境下における粘着力
前記各実施例および各比較例の粘着シート（剥離ライナーで保護された状態の粘着シート）について、幅２５ｍｍ×長さ１５０ｍｍの大きさに切断し、それぞれ複数の試験片を得た。
【０１４６】
前記各実施例および各比較例の粘着シートの試験片を、ステンレス試験板（被着体）の表面に貼着した。
【０１４７】
粘着シートの試験片が貼着されたステンレス試験板を、室温（２３℃）、相対湿度５０％の環境下に２４時間静置した後、角度：１８０°、速度：０．３ｍ／分という条件で被着体から剥離する際の粘着力を求め、以下の基準に従い評価した。なお、粘着力の測定は、ＪＩＳ  Ｚ０２３７：２００９に規定するステンレス試験板に対する１８０°引きはがし粘着力に準じて行った。
【０１４８】
Ａ：粘着力が１７．０Ｎ／２５ｍｍ以上である。
Ｂ：粘着力が１５．０Ｎ／２５ｍｍ以上１７．０Ｎ／２５ｍｍ未満である。
Ｃ：粘着力が１３．０Ｎ／２５ｍｍ以上１５．０Ｎ／２５ｍｍ未満である。
Ｄ：粘着力が１１．０Ｎ／２５ｍｍ以上１３．０Ｎ／２５ｍｍ未満である。
Ｅ：粘着力が１１．０Ｎ／２５ｍｍ未満である。
【０１４９】
［２．４］低温環境下における粘着力
前記各実施例および各比較例の粘着シート（剥離ライナーで保護された状態の粘着シート）について、幅２５ｍｍ×長さ１５０ｍｍの大きさに切断し、それぞれ複数の試験片を得た。
【０１５０】
前記各実施例および各比較例の粘着シートの試験片を、ポリエチレン製の平板（被着体）の表面に貼着した。
【０１５１】
１５℃の環境下にて粘着シートの試験片を貼着したポリエチレン製の平板を、１５℃の環境下に２４時間静置した後、１５℃環境下にて角度：１８０°、速度：０．３ｍ／分という条件で被着体から剥離する際の粘着力を求め、以下の基準に従い評価した。
【０１５２】
Ａ：粘着力が８．０Ｎ／２５ｍｍ以上である。
Ｂ：粘着力が６．０Ｎ／２５ｍｍ以上８．０Ｎ／２５ｍｍ未満である。
Ｃ：粘着力が４．５Ｎ／２５ｍｍ以上６．０Ｎ／２５ｍｍ未満である。
Ｄ：粘着力が３．０Ｎ／２５ｍｍ以上４．５Ｎ／２５ｍｍ未満である。
Ｅ：粘着力が３．０Ｎ／２５ｍｍ未満である。
【０１５３】
［２．５］シート促進後の室温環境下における粘着力
前記各実施例および各比較例の粘着シート（剥離ライナーで保護された状態の粘着シート）を６０℃、相対湿度９５％の環境下に７日間静置した後、幅２５ｍｍ×長さ１５０ｍｍの大きさに切断し、それぞれ複数の試験片を得た。
【０１５４】
前記各実施例および各比較例の粘着シートの試験片を、ステンレス試験板の表面に貼着した。
【０１５５】
粘着シートの試験片が貼着されたステンレス試験板を、室温（２３℃）、相対湿度５０％の環境下に２４時間静置した後、角度：１８０°、速度：０．３ｍ／分という条件で被着体から剥離する際の粘着力を求め、以下の基準に従い評価した。
【０１５６】
Ａ：粘着力が１７．０Ｎ／２５ｍｍ以上である。
Ｂ：粘着力が１５．０Ｎ／２５ｍｍ以上１７．０Ｎ／２５ｍｍ未満である。
Ｃ：粘着力が１３．０Ｎ／２５ｍｍ以上１５．０Ｎ／２５ｍｍ未満である。
Ｄ：粘着力が１１．０Ｎ／２５ｍｍ以上１３．０Ｎ／２５ｍｍ未満である。
Ｅ：粘着力が１１．０Ｎ／２５ｍｍ未満である。
これらの結果を、表２にまとめて示す。
【０１５７】
【表２】
2019156986.tif 000003
【０１５８】
表２から明らかなように、本発明では優れた結果が得られたのに対し、比較例では満足のいく結果が得られなかった。
【０１５９】
また、粘着剤組成物を剥離ライナー上に供給して粘着剤層を形成した後、当該粘着剤層を基材に転写する代わりに、液状の粘着剤組成物を基材上に供給して粘着剤層を形成したこと以外は、前記各実施例および各比較例と同様にしての粘着シートを製造し、前記と同様の評価を行ったところ、前記と同様の結果が得られた。
【符号の説明】
【０１６０】
１０…粘着シート
１…基材
２…粘着剤層
【図１】
2019156986.tif 000004
【図２】
2019156986.tif 000005